(57)【要約】【課題】温度によって、カードの色が変化したり、または、透明になったり、不透明になったりする、あるいは、カードの絵柄印刷層や磁気ストライプが、見えたり、見えなかったりすることによって、意匠性に富んだ、また、偽造防止効果の高いカードを提供する。【解決手段】コア基材の少なくとも片面側に、温度によって色相が変化する可逆性感熱変色層、パール顔料層をこの順に設ける。また、可逆性感熱変色層の色相が、１５℃において発色状態であり、３５℃において消色状態である可逆性感熱変色層にする。【選択図】図１
2012101506.tif 000002
【特許請求の範囲】
【請求項１】
コア基材の少なくとも片面側に、温度によって色相が変化する可逆性感熱変色層、パール顔料層をこの順に設けたことを特徴とするカード。
【請求項２】
前記可逆性感熱変色層の色相の変化が、発色と消色であり、１５℃において発色状態であり、３５℃において消色状態であることを特徴とする請求項１に記載のカード。
【請求項３】
前記可逆性感熱変色層の変色が、発色と消色であり、発色により黒色になり、消色により透明となることを特徴とする請求項１または２に記載のカード。
【発明の詳細な説明】
【技術分野】
【０００１】
本発明は、カードに関するものである。
【背景技術】
【０００２】
近年、銀行、クレジット会社、金融関係の企業、あるいは商店等のサービス産業分野で、例えばクレジットカード、キャッシュカード、プリペイドカード、ポイントカード、会員証など、あるいは、会社や学校などにおいても、従業員証、社員証、学生証、免許証等の各種のカードが発行される場合が非常に多くなっている。
【０００３】
それらのカードの全面には、デザインや、表示が印刷されて設けられていて、意匠性を高めていた。そして、磁気カードの場合には、昇華転写方式により画像を設け、また、磁気層からカード表面までの膜厚を制限して、磁気カードリーダーで読み取れるようにしたカードがあった（例えば、特許文献１）。
【０００４】
また、ホログラム転写箔や、転写リボンなどにより意匠性や偽造防止効果を高めたカードがあり、カード表面の保護層をこれらの転写皮膜が貼着しやすいものとしたカードがあった（例えば、特許文献２）。
【０００５】
また、ダイレクトサーマル印字を行って使用されるサーマルカードにおいて、ダイレクトサーマル印字により発色する、感熱発色層の上に透明性を有するパールインキ層が積層され、あるいは、感熱発色層が発色色相の異なる発色層として２層以上を有し、該発色層の間や、発色層の上に、透明性を有するパールインキ層が積層され、ダイレクトサーマル印字により感熱発色した発色部の色相にパール調の輝きを持たせ、意匠性や偽造防止効果を高めたカードがあった（特許文献３）。
公知文献を以下に示す。
【先行技術文献】
【特許文献】
【０００６】
【特許文献１】特開平１１−２２４４２０号公報
【特許文献２】特開２００３−８５７３５公報
【特許文献３】特開２００６−９５７２０公報
【発明の概要】
【発明が解決しようとする課題】
【０００７】
しかし、さらなる、意匠性や偽造防止効果の高いカードが、要求されている。特許文献３に記載されたカードでは、サーマル印字部のみがパール調の輝きが出るのみであり、それなりの効果は期待されるが、カード全体として、更に、意匠性に富んだ、また偽造防止効果の高いカードが求められている。
【０００８】
本発明は上記した事情に鑑みてなされたもので、温度によって、カードの色が変化したり、または、透明になったり、不透明になったりする、あるいは、カードの絵柄印刷層や磁気ストライプが、見えたり、見えなかったりすることによって、意匠性に富んだ、また、偽造防止効果の高いカードを提供することを課題としている。
【課題を解決するための手段】
【０００９】
本発明の請求項１に係る発明は、コア基材の少なくとも片面側に、温度によって色相が変化する可逆性感熱変色層、パール顔料層をこの順に設けたことを特徴とするカードであ
る。
【００１０】
本発明は、上記構成にすることによって、可逆性感熱変色層の温度による色相の変化で、カードの色が変化することによって、意匠性に富んだ、また、偽造防止効果の高いカードとなる。
【００１１】
本発明の請求項２に係る発明は、前記可逆性感熱変色層の色相の変化が、発色と消色であり、１５℃において発色状態であり、３５℃において消色状態であることを特徴とする請求項１に記載のカードである。
【００１２】
本発明は、可逆性感熱変色層の変色が、発色と消色であり、１５℃において発色状態であり、３５℃において消色状態であるので、温度によって、カードの色が変化したり、または、透明になったり、不透明になったりする、あるいは、可逆性感熱変色層の下に設けた、カードの絵柄印刷層や磁気ストライプが、見えたり、見えなかったりするので、意匠性に富み、また、偽造防止効果が高い。
【００１３】
本発明の請求項３に係る発明は、前記可逆性感熱変色層の変色が、発色と消色であり、発色により黒色になり、消色により透明となることを特徴とする請求項１または２に記載のカードである。
【００１４】
可逆性感熱変色層が、発色により黒色になり、消色により透明となるので、カードが、完全に不透明になり、可逆性感熱変色層より内側に設けた絵柄印刷層や磁気ストライプが見えなくなる。
【発明の効果】
【００１５】
本発明は、温度によって、カードの色が変化したり、または、透明になったり、不透明になったりする、あるいは、カードの絵柄印刷層や磁気ストライプが、見えたり、見えなかったりすることによって、意匠性に富んだ、また、偽造防止効果の高いカードを得ることができる。
【図面の簡単な説明】
【００１６】
【図１】本発明のカードの第１の実施形態の断面を模式的に示した説明図である。
【図２】本発明のカードの第２の実施形態の断面を模式的に示した説明図である。
【図３】本発明のカードの第３の実施形態の断面を模式的に示した説明図である。
【図４】本発明のカードの第４の実施形態の断面を模式的に示した説明図である。
【図５】比較例１のカードの断面を模式的に示した説明図である。
【図６】比較例２のカードの断面を模式的に示した説明図である。
【発明を実施するための形態】
【００１７】
＜第１の実施形態＞
以下、本発明を実施するための第１の実施形態につき説明する。
図１は、本発明のカードの第１実施形態の断面を模式的に示した説明図である。
【００１８】
本発明の第１の実施形態のカード１０は、図１のように、コア基材１の表裏にそれぞれ表面外装基材２と裏面外装基材３が設けられていて、表面外装基材２には、磁気ストライプ４が面一に設けられている。
【００１９】
そして、磁気ストライプ４が面一に設けられている表面外装基材２の外面に可逆性感熱変色層５とパール顔料層６が順次設けられ、更にその外面には絵柄印刷層７が設けられ、絵柄印刷層７の表側には、保護層７が設けられている。
【００２０】
本発明のカードに用いるコア基材１としては、シートを用い、表面外装基材２と裏面外装基材３にはフィルムを用いる。本実施形態では、表面外装基材２と裏面外装基材３を用いているが、場合によっては、表面外装基材２と裏面外装基材３を用いなくても良い。その場合は、磁気ストライプをコア基材１に面一に設ける。
【００２１】
これらのシートあるいはフィルムの材料としては、塩化ビニル、塩化ビニル−酢酸ビニル共重合体、テレフタル酸とシクロヘキサンジメチル及びエチレングリコールの共重合体、テレフタル酸とイソフタル酸及びエチレングリコールの共重合体、または、その共重合体とポリカーボネート、及び、または、ポリアリレートとのポリマーアロイからなる非晶性ポリエステル、ポリエチレンテレフタレート、ＡＢＳ、紙、含浸紙などが挙げられる。
【００２２】
磁気ストライプ４は、ポリエチレンテレフタレートなどの合成樹脂フィルムに、磁気記録層として、フェライトなどの磁性体をニトロセルロースやポリウレタンなどの樹脂バインダーと共に溶剤に分散して得た磁気塗料を塗布乾燥したものである。必要に応じて、保護層や接着層などが設けられている。
【００２３】
可逆性感熱変色層５は、温度によって色相が変わる物質、あるいは、それを含む層である。温度によって色相が変わる物質は、例えば、特開昭６０−２６４２８５に開示されているような、公知のものを使用することができる。市販されているものから適宜使用すればよい。この温度によって色相が変わる物質を塗料やインキにして、塗布したり印刷したりして、可逆性感熱変色層５を設けることができる。
【００２４】
可逆性感熱変色層５の変色が、発色と消色であり、低温側では発色状態で、高温側では消色状態にあることが好ましい。高温側から降温した時の発色温度が０〜３０℃の範囲にあり、低温側から昇温した時の消色温度が１０〜４０℃の範囲にあることが好ましく。
【００２５】
可逆性感熱変色層５が１５℃で発色状態にあり、３５℃で消色状態にあることが、特に好ましい。このような、可逆性感熱変色層５を用いることによって、常温では、発色して光を透過させず、手で触ったりして温度が上がると、色が消えて透明となる。他の層も透明にしておけば、カード全体として、透明となる。
【００２６】
また、この層より内側に絵柄印刷層７を設けておけば、見えなかった絵柄印刷層７が、手で触ったりして温度が上がると、見えるようになったりする。このように、意匠性を高めることができるとともに、偽造が難しい偽造防止効果の高いカードが得られる効果がある。
【００２７】
特に発色により黒色になり、消色により透明となる可逆性感熱変色層５にすることによって、パール顔料層６を通してみると、常温では、金属光沢色に見えて、温度が上がると、色が消えて透明となり、更に意匠性が高められる。また、磁気ストライプ４と同系色なのでカードとなったときに磁気ストライプ４を目立たなくすることもできる。
【００２８】
パール顔料層６には、パール顔料あるいは、それを含む層である。パール顔料は、光の干渉作用に基づいて真珠光沢を有する顔料であって、天然マイカ、人口マイカ、酸化ケイ素、ガラスフレークなどに酸化チタンなどの金属酸化物で被覆したものが用いられる。アスペクト比（顔料の厚みと幅の比）が高いパール顔料粒子がパール顔料層６中で平行に配置されることから、反射光などで独特の光沢が得られる。
【００２９】
このパール顔料層６を設けることによって、可逆性感熱変色層５をパール顔料層６を通してみることによって、前述のような、効果が得られる。パール顔料層６を設けるには、
このパール顔料を配合したインキを用いて、オフセット印刷、スクリーン印刷、グラビア印刷、フレキソ印刷などによって設けることができる。
【００３０】
絵柄印刷層７は、必要に応じてデザインや表示を行う層であって、オフセット印刷、スクリーン印刷、グラビア印刷、フレキソ印刷などによって、熱可塑性樹脂、熱硬化性樹脂、あるいは、紫外線硬化樹脂に顔料を１０〜６０重量％含有させたインキを用いて形成する。
【００３１】
絵柄印刷層７は、可逆性感熱変色層５の内側に設けると、可逆性感熱変色層５が発色状態では、視認することができず、消色状態では、透明となり視認することができるようになる。
【００３２】
絵柄印刷層７を、可逆性感熱変色層５の表側に設けると、可逆性感熱変色層５が発色状態、消色状態にかかわらず、常に視認することができる。このように意匠性の点から、選択することができ、選択肢が広がる。
【００３３】
保護層８は、必要に応じて設けられ、塩化ビニル−酢酸ビニル共重合体、ポリビニルアルコール、アクリル系樹脂、ポリエステル系樹脂、ポリウレタン系樹脂や、それらの共重合体、ポリマーアロイなどの樹脂が用いられる。
【００３４】
また、この保護層８の樹脂に添加剤を加えても良い。加える添加剤としては、ポリエチレンワックス、ＰＴＦＥワックス等のワックス類、あるいは、マイカ、タルク、シリカなどの無機鉱物が挙げられる。これらを必要に応じて添加することができる。保護層８の厚みは、０．５〜５．０μmが適当である。
【００３５】
＜第２の実施形態＞
図２は、本発明のカードの第２実施形態の断面を模式的に示した説明図である。
【００３６】
本発明の第２の実施形態のカード２０は、図２のように、コア基材１の表裏にそれぞれ表面外装基材２と裏面外装基材３が設けられていて、表面外装基材２には、磁気ストライプ４が面一に設けられている。
【００３７】
そして、磁気ストライプ４が面一に設けられている表面外装基材２の外面に絵柄印刷層７が設けられ、更にその外面には可逆性感熱変色層５とパール顔料層６が順次設けられ、パール顔料層６の表側には、保護層８が設けられている。
【００３８】
第１実施形態と異なる点は、絵柄印刷層７の外面に、可逆性感熱変色層５とパール顔料層６が順次設けられている点である。この構成にすると、可逆性感熱変色層５が発色状態では、発色した可逆性感熱変色層５で遮蔽されるので、絵柄印刷層７を視認することができず、消色状態では、可逆性感熱変色層５が透明となり、絵柄印刷層７を視認することができるようになる。
【００３９】
尚、コア基材１、表面外装基材２、裏面外装基材３、磁気ストライプ４、可逆性感熱変色層５、パール顔料層６、絵柄印刷層７、保護層８に用いる材料や加工方法は第１の実施形態と同じである。また、下記に説明する第３実施例、第４の実施形態でも、材料、加工方法とも、第１の実施形態と同じである。
【００４０】
＜第３の実施形態＞
図３は、本発明のカードの第３の実施形態の断面を模式的に示した説明図である。
【００４１】
本発明の第３の実施形態のカード３０は、図３のように、コア基材１の表側に絵柄印刷層７が設けられ、更にその外面には表面外装基材２が設けられていて、表面外装基材２には、磁気ストライプ４が面一に設けられている。
【００４２】
そして、磁気ストライプ４が面一に設けられている表面外装基材２の外面には、可逆性感熱変色層５とパール顔料層６が順次設けられ、パール顔料層６の表側には、保護層８が設けられている。
【００４３】
そして、コア基材１の裏側にも、可逆性感熱変色層５とパール顔料層６が順次設けられ、パール顔料層６の面に、裏面外装基材３が設けられている。
【００４４】
第１の実施形態と異なる点は、絵柄印刷層７が、コア基材１と表面外装基材２の間に設けられていることと、コア基材１の裏側にも、可逆性感熱変色層５とパール顔料層６が順次設けられ、パール顔料層６の面に、裏面外装基材３が設けられていることである。
【００４５】
この構成にすると、第２の実施形態と同様に、絵柄印刷層７を、可逆性感熱変色層５が発色状態では、視認することができず、カードの地色として金属光沢が見え、また、カードの裏側も発色した可逆性感熱変色層５とパール顔料層６で、金属光沢が見える。消色状態では、透明となり視認することができるようになる。この場合は、表面外装基材２と裏面外装基材３には透明フィルムを用いる必要がある。
【００４６】
＜第４の実施形態＞
図４は、本発明のカードの第４の実施形態の断面を模式的に示した説明図である。
【００４７】
本発明の第４の実施形態のカード４０は、図４のように、コア基材１の裏側に裏面外装基材３が設けられていて、コア基材１の表側に可逆性感熱変色層５が設けられ、更にその外面には表面外装基材２が設けられていて、表面外装基材２には、磁気ストライプ４が面一に設けられている。
【００４８】
そして、磁気ストライプ４が面一に設けられている表面外装基材２の外面には、パール顔料層６が設けられ、パール顔料層６の表側には、絵柄印刷層７と保護層８が順次設けられている。
【００４９】
第１の実施形態と異なる点は、可逆性感熱変色層５が、表面外装基材２の外面ではなく、コア基材１の表側で表面外装基材２の内面側に設けられていることである。この構成にすると、第１の実施形態と同様に、絵柄印刷層７が常に視認できる。そして、表面外装基材２に、透明フィルムを用いていれば、可逆性感熱変色層５が発色状態では、視認することができず、消色状態では、透明となり視認することができるようになる。
【００５０】
次に、本発明の具体的実施例について説明する。実施例１は図１の構成、実施例２は図２の構成、実施例３は図３の構成、実施例４は図４の構成である。
【００５１】
＜実施例１＞
コア基材１として、厚さ０．６ｍｍの透明なポリ塩化ビニルのシート（三菱樹脂のＣ−４５６２）を用意し、別途、用意した厚さ０．１ｍｍの透明なポリ塩化ビニルの所定の位置に磁気ストライプ４を配置した表面外装基材２と、厚さ０．１ｍｍの透明なポリ塩化ビニルからなる裏面外装基材３を、それぞれ、コア基材１の表裏に配置して、熱プレスにより、積層して、磁気ストライプ４が表面外装基材２の表面に面一に設けられた、厚さ０．８ｍｍの磁気ストライプ付の多面付けカード基材を作成した。
【００５２】
このカード基材の磁気ストライプ４が面一に設けられた表面外装基材２の表面に、東洋インキ製造の示温インキ（ＳＳ８示温ブラック３０）を、塗布乾燥させ、５μmの可逆性感熱変色層５を形成した。
【００５３】
次に、東洋インキ製造のＳＳ８ＷＡＣワニス（塩酢ビニ樹脂系）９０重量％に、メルク社のｉｒｉｏｄｉｎ１００（マイカ系銀色パール顔料）１０重量％を、分散させ、パールインキを作成して、可逆性感熱変色層５の外面に、印刷・乾燥させて、厚さ２μｍのパール顔料層６を形成した。
【００５４】
乾燥したパール顔料層６の面に、絵柄印刷層７をＵＶオフセット印刷により、０．５μｍの厚さで設けた。更に、絵柄印刷層７の上に、アクリル系の保護層８を乾燥後で２μｍになるようにロールコーターで設けた。
【００５５】
その後、熱成形条件が、１２５℃、１．５ＭＰａ、２０分のラミネートプレスを行い、圧力を保持しながら、常温まで冷却して取り出し、雄型、雌型の金型でパンチングにより、抜き加工を行い、1面のカードの大きさにして、実施例１のカードを得た。層構成は、図１を参照。
【００５６】
＜実施例２＞
コア基材１として、厚さ０．６ｍｍの白色のポリ塩化ビニルのシート（三菱樹脂のＣ−４５７３）を用意し、別途用意した厚さ０．１ｍｍの透明なポリ塩化ビニルの所定の位置に磁気ストライプ４を配置した表面外装基材２と、厚さ０．１ｍｍの透明なポリ塩化ビニルからなる裏面外装基材３を、それぞれ、コア基材１の表裏に配置して、熱プレスにより、積層して、磁気ストライプ４が表面外装基材２の表面に面一に設けられた、厚さ０．８ｍｍの磁気ストライプ付の多面付けカード基材を作成した。
【００５７】
このカード基材の磁気ストライプ４が面一に設けられた表面外装基材２の表面に、実施例１と同じ材料と同じ手法を用いて、同じ厚さの、絵柄印刷層７、可逆性感熱変色層５を順次形成した。
【００５８】
次に、東洋インキ製造のＳＳ８ＷＡＣワニス（塩酢ビニ樹脂系）９０重量％に、メルク社のＩｒｉｏｄｉｎ２０１（シリカ系金色パール顔料）１０重量％を、分散させ、パールインキを作成して、可逆性感熱変色層５の外面に、印刷・乾燥させて、厚さ２μｍのパール顔料層６を形成した。
【００５９】
更に、パール顔料層６の外面に、アクリル系の保護層８を乾燥後で２μｍになるようにロールコーターで設けた。その後、熱成形条件が、１２５℃、１．５ＭＰａ、２０分のラミネートプレスを行い、雄型、雌型の金型でパンチングしてカードの大きさにして、実施例２のカードを得た。層構成は、図２を参照。
【００６０】
＜実施例３＞
コア基材１として、厚さ０．６ｍｍの透明なポリ塩化ビニルのシート（三菱樹脂のＣ−４５６２）を用意し、コア基材１の表面に絵柄印刷層７を、裏面に可逆性感熱変色層５と、パール顔料層６を設けた。
【００６１】
別途、用意した厚さ０．１ｍｍの透明なポリ塩化ビニルの所定の位置に磁気ストライプ４を配置した表面外装基材２を絵柄印刷層７の面に配置し、同じく、厚さ０．１ｍｍの透明なポリ塩化ビニルからなる裏面外装基材３を、パール顔料層６の面に配置し、熱プレスにより、積層して、磁気ストライプ４が表面外装基材２の表面に面一に設けられた多面付けの積層体を得た。
【００６２】
この積層体の磁気ストライプ４が面一に設けられた表面外装基材２の表面に、可逆性感熱変色層５、パール顔料層６を順次形成した。更に、パール顔料層６の外面に、アクリル系の保護層８を乾燥後で２μｍになるようにロールコーターで設けた。
【００６３】
その後、熱成形条件が、１２５℃、１．５ＭＰａ、２０分のラミネートプレスを行い、雄型、雌型の金型でパンチングしてカードの大きさにして、実施例３のカードを得た。層構成は、図３を参照。尚、絵柄印刷層７、可逆性感熱変色層５、パール顔料層６は、実施例１と同じ材料と同じ手法を用いて、同じ厚さで設けた。
【００６４】
＜実施例４＞
コア基材１として、厚さ０．６ｍｍの白色のポリ塩化ビニルのシート（三菱樹脂のＣ−４５７３）を用意し、コア基材１の表面に可逆性感熱変色層５を設けた。
【００６５】
別途用意した厚さ０．１ｍｍの透明なポリ塩化ビニルの所定の位置に磁気ストライプ４を配置した表面外装基材２を可逆性感熱変色層５の面に配置し、更に、コア基材１の裏面に厚さ０．１ｍｍの透明なポリ塩化ビニルからなる裏面外装基材３を、配置して、熱プレスにより積層して、表面外装基材２の表面に磁気ストライプ４が面一に設けられた、実施例４用の積層体を作成した。
【００６６】
次に、東洋インキ製造のＳＳ８ＷＡＣワニス（塩酢ビニ樹脂系）９０重量％に、メルク社のＣｏｌｏｒｓｔｒｅａｍ  Ｔ１０−０１（シリカ系紫〜緑パール顔料）１０重量％を、分散させ、パールインキを作成して、実施例４用の積層体の磁気ストライプ４が面一に設けられた表面外装基材２の表面に、印刷・乾燥させて、厚さ２μｍのパール顔料層６を形成した。
【００６７】
パール顔料層６の面に絵柄印刷層７を、形成し、更に、絵柄印刷層７の外面に、アクリル系の保護層８を乾燥後で２μｍになるようにロールコーターで設けた。
【００６８】
その後、熱成形条件が、１２５℃、１．５ＭＰａ、２０分のラミネートプレスを行い、雄型、雌型の金型でパンチングしてカードの大きさにして、実施例４のカードを得た。層構成は、図４を参照。尚、絵柄印刷層７、可逆性感熱変色層５、パール顔料層６は、実施例１と同じ材料と同じ手法を用いて、同じ厚さで設けた。
【比較例】
【００６９】
以下に、本発明の比較例について説明する。
【００７０】
＜比較例１＞
コア基材１として、厚さ０．６ｍｍの透明なポリ塩化ビニルのシート（三菱樹脂のＣ−４５６２）を用意し、別途、用意した厚さ０．１ｍｍの透明なポリ塩化ビニルの所定の位置に磁気ストライプ４を配置した表面外装基材２と、厚さ０．１ｍｍの透明なポリ塩化ビニルからなる裏面外装基材３を、それぞれ、コア基材１の表裏に配置して、熱プレスにより、積層して、磁気ストライプ４が表面外装基材２の表面に面一に設けられた、厚さ０．８ｍｍの磁気ストライプ付の多面付けカード基材を作成した。
【００７１】
東洋インキ製造のＳＳ８ＷＡＣワニス（塩酢ビニ樹脂系）６０重量％に、アルミニウム粉を樹脂に添加した、東洋インキ製造の９７６２８アルミペースト４０重量％を、配合して、銀インキを作成し、このカード基材の磁気ストライプ４が面一に設けられた表面外装基材２の表面に、銀インキを印刷・乾燥させて、遮蔽層９を設け、更に、遮蔽層９の表面に、絵柄印刷層７を設けた。
【００７２】
更に、絵柄印刷層７の上に、アクリル系の保護層８を乾燥後で２μｍになるようにロールコーターで設けた。
【００７３】
その後、熱成形条件が、１２５℃、１．５ＭＰａ、２０分のラミネートプレスを行い、雄型、雌型の金型でパンチングしてカードの大きさにして、比較例１のカードを得た。層構成は、図５を参照。尚、絵柄印刷層７は、実施例１と同じ材料と同じ手法を用いて、同じ厚さで設けた。
【００７４】
＜比較例２＞
東洋インキ製造のＳＳ８ＷＡＣワニス（塩酢ビ樹脂系）６０重量％に、アルミニウム粉を樹脂に添加した東洋インキ製造の９７６２８アルミペースト４０重量％を、配合して、銀インキを作成する。
【００７５】
コア基材１として、厚さ０．６ｍｍの透明なポリ塩化ビニルのシート（三菱樹脂のＣ−４５６２）を用意し、コア基材１の表面に絵柄印刷層７を、裏面に銀インキを印刷・乾燥させ、５μmの遮蔽層９を形成した。
【００７６】
次に、別途、用意した厚さ０．１ｍｍの透明なポリ塩化ビニルの所定の位置に磁気ストライプ４を配置した表面外装基材２を絵柄印刷層７の面に配置し、同じく、厚さ０．１ｍｍの透明なポリ塩化ビニルからなる裏面外装基材３を、遮蔽層９の面に配置し、熱プレスにより、積層して、磁気ストライプ４が表面外装基材２の表面に面一に設けられた多面付けの比較例２の積層体を得た。
【００７７】
この積層体の磁気ストライプ４が面一に設けられた表面外装基材２の表面にも、同様に遮蔽層９を形成し、更に、遮蔽層９の外面に、アクリル系の保護層８を乾燥後で２μｍになるようにロールコーターで設けた。
【００７８】
その後、熱成形条件が、１２５℃、１．５ＭＰａ、２０分のラミネートプレスを行い、雄型、雌型の金型でパンチングしてカードの大きさにして、比較例２のカードを得た。層構成は、図６を参照。尚、絵柄印刷層７は、実施例１と同じ材料と同じ手法を用いて、同じ厚さで設けた。
【００７９】
＜実施例と比較例の評価＞
実施例、比較例のそれぞれのカードについて、１５℃に置いた状態と、３５℃に置いた状態で、以下の項目を確認・評価して、その結果を表１にまとめた。
【００８０】
＜券面色＞
カードの表側を目視して見えるカードの地色を確認する。
【００８１】
＜カードの透過性＞
カードの基材を含めての可視光が透過するか否かを、目視で確認した。その評価を、透過するものを「有」とし、透過しないものを「無」とした。
【００８２】
＜絵柄視認性＞
絵柄印刷層７の絵柄が視認できるか否かを確認し、確認できたものを「可」とし、確認できないものを「不可」とした。
【００８３】
＜磁気ストライプ視認性＞
磁気ストライプ４が視認できるか否かを目視で確認し、確認できたものを「可」とし、確
認できないものを「不可」とした。
【００８４】
【表１】
2012101506.tif 000003
＜評価結果＞
実施例１〜実施例４は、１５℃では可逆性感熱変色層５が発色状態で黒色になり、磁気ストライプ４が視認できず、可逆性感熱変色層５とパール顔料層６による遮蔽性の確保ができていることを示している。
【００８５】
そして、３５℃では、可逆性感熱変色層５が消色状態で透明になり、磁気ストライプ４が視認でき、可逆性感熱変色層５とパール顔料層６による透過性の確保ができていることを示している。
【００８６】
実施例２と３は、１５℃では、可逆性感熱変色層５が発色状態で黒色になり、可逆性感熱変色層５の下に設けた絵柄印刷層７の絵柄が視認できず、可逆性感熱変色層５とパール顔料層６による遮蔽性の確保ができていることを示している。
【００８７】
一方、３５℃では、可逆性感熱変色層５が消色状態で透明となり、可逆性感熱変色層５の下に設けた絵柄印刷層７の絵柄が視認でき、可逆性感熱変色層５とパール顔料層６による透過性の確保ができていることを示している。
【００８８】
コア基材１に透明なものを用いた、実施例１と実施例３は、３５℃で、カードの全層を含めて、可視光が透過することが確認され、可逆性感熱変色層５とパール顔料層６による透過性の確保ができていることを示している。
【００８９】
券面色が、実施例２では１５℃で金、３５℃では金のパール光沢となり、また、実施例４では１５℃で紫〜緑の色変化、３５℃では紫〜緑のパール光沢となり、銀以外のパール顔料を用いても効果があることが確認された。
【００９０】
実施例４は、磁気ストライプ４よりも内側に可逆性感熱変色層５が設けられているが、１５℃で磁気ストライプ４が視認できないことから、可逆性感熱変色層５を設ける層構成の位置が、パール顔料層が外側に設けられていること以外は、自由度があることを示している。
【００９１】
実施例３は、コア基材１の表側と裏側にそれぞれ、可逆性感熱変色層５とパール顔料層６が設けられていても、３５℃でのカードの透過性が有ることから、複数の可逆性感熱変色層５とパール顔料層６を設けても、カードの透過性が確保できることがわかる。
【００９２】
一方、比較例１では、１５℃においても、３５℃においても、券面色は銀で、カードの透過性もなく、遮蔽層９より表側に設けた絵柄印刷層９が見えている。このように温度によって、カードの見え方がまったく変わらず、意匠性は高くなく、また、偽造も困難ではないと考えられる。
【００９３】
比較例２は、遮蔽層９の内側に絵柄印刷層７を設けていて、可逆性感熱変色層５とパール顔料層６を設けた実施例のように、温度によって見え方が異なることがなく、且つ、いずれの温度においても、絵柄印刷層７の絵柄が見えない。そのため、偽造も困難ではないと考えられる。
【００９４】
以上のように、実施例１から４は、１５℃では、可逆性感熱変色層５が発色状態で黒色になり、磁気ストライプ４が視認できず、可逆性感熱変色層５とパール顔料層６による遮蔽性の確保ができる効果がある。一方、３５℃では、可逆性感熱変色層５が消色状態で透
明になり、磁気ストライプ４が視認でき、可逆性感熱変色層５とパール顔料層６による透過性の確保ができる効果がある。
【００９５】
特に、絵柄印刷層７を可逆性感熱変色層５の下層に形成した実施例２と３は、温度により絵柄印刷層７の視認性を変化させることができるので、温度による視認性を際立たせることができ、意匠性が高く、また、偽造も困難であるという効果がある。
【符号の説明】
【００９６】
１０、２０、３０、４０・・・カード
１・・・コア基材
２・・・表面外装基材
３・・・裏面外装基材
４・・・磁気ストライプ
５・・・可逆性感熱変色層、
６・・・パール顔料層
７・・・絵柄印刷層
８・・・保護層
９・・・遮蔽層
【図１】
2012101506.tif 000004
【図２】
2012101506.tif 000005
【図３】
2012101506.tif 000006
【図４】
2012101506.tif 000007
【図５】
2012101506.tif 000008
【図６】
2012101506.tif 000009